/ séchage sur plaque chauffante: .30 g + 50 cc résine de polyester transparente + 1% catalyseur I broyage manuel / moulage j dur cissement f irradié au rayonnement j à: orange 1128 5.7 Mrad # + vif et foncé 1129 34.2 Mrad minéral: #5 J procédé de production: orange + pâle que 1130 0#1037 OC: 50 g + HCl 200 ml ou amiante recoul'orange moyen verte de HC1 J trempage: 1 sem. J séchage sur plaque chauffante / 815 C J I h i irradié au rayonnement électronique à 302,831 rad minéral: 215 f procédé de production: orange moyen 1131 0#815 OC: 3 g + HCl 15 mi + HNO3 10 mi i trempage: 3 j f séchage sur plaque plaque chauffante I formation de 2 couches de couleurs superposées J la couche de surface: 537 C / 1 h minéraux: #6 + #98 / procédé de produttion: orange rouille 1139 250 g #6 + HCl 1650 ml dans un bécher de 2000 clair ml ou amiante recouverte de HCl dans un con tenant en hauteur J trempage: 1 sem. f séchage sur plaque chauffante J formation de 2 couches de couleurs superposées / la couche en profon- deur: 2 g + 2 g #98 1 815 C i 1 h minéral: #5 J procédé de production: orange rouille 1140 3 g + HNO3 25 ml / trempage: 3 j / séchage de diverses plaque chauffante intensités # 1141 3 g +HNO3 20 ml + HCl 5 ml / trempage: 3 j / séchage sur plaque chauffante # # 1142 3 g + HNO3 15 ml + HCl 10 ml / tempage: 3 j / séchage su r plaque chauffante # # 1143 3 g + HNO3 10 ml + HCl 15 ml / trempage: 3 j / # séchage sur plaque chauffante # # 1144 3 g + HNO3 5 ml + HCl 20 ml / trempage: 3 j / séchage sur plaque chauffante minéral: #6 / procédé de production: orange rouille 1145 2 g + Na2CO3 2 g / 760 OC í 1 h / irradié au rayonnement électronique à 162, 431 rad minéral: #15 / procédé de production: orange rouille + 1146 2 g + Na2CO3 2 g / 0#815 C + 55 min à intense et foncé 815 C / irradié au rayonnement y à 64.7 Mrad minéraux: #6 + #98 / procédé de production: #6 250 g + HCl 1650 ml dans un bécher de 2000 ml ou amiante recouverte de HCl dans un conte nant en hauteur f trempage: 1 sem. 1 séchage sur plaque chauffante I formation de 2 couches de couleurs superposées, la couche en surface: orange rouille + 1147 2 g + 24 g #98 t 704 C I 1 h ciair que l'orange rouille foncé # orange rouille 1148 2 g + 2 g #98 / 704 C / 1 h foncé minéral: #6 I procédé de production: orange rouille 1149 250 g + HCl 1650 ml dans un bécher de 2000 ml fonce ou amiante recouverte de HCl dans un contenant en hauteur J trempage: 1 sem. / séchage sur plaque chauffante I formation de 2 couches de couleurs superposées / la couthe en profondeur: 704 C. ! 1 h minéral: #6 / procédé de production: orange rouille 1150 250 g + HCl 1650 mi dans un béche de 2000 ml foncé ou amiante recouverte de HCI dans un contenant en hauteur I trempage: 1 sem. J séchage sur plaque chauffante I formation de 2 couches de couleurs superposées I la couche en surface: 704 C / 1 h minéral: #5 J procédé de production: orange rouille I 1151 50 g + HCl 200 mi ou amiante recouverte de HCl vert turquoise J trempage: 1 sem. I séchage sur plaque chauftrès pâle iton gris) fante: i g + Na2CO3 3 g / 0# 815 C minéral: #5 t procédé de production: orange rouille vif 1152 50 g + HCl 200 mi ou amiante recouverte de HCl i gris léger ton i trempage: 1 sem. I séchage sur plaque chaufvert turquoise) fante: 2 g + Na2CO3 4 g i Ot 815 C minéral: #15 / procédé de production: orange rouille 1153 0# 815 C: 3 g + HNO3 20 ml + HCl 5 ml / tremci air (ton rosé) page: 3 j i séchage sur plaque chauffante I irradié au rayonnement électronique à 302,831 rad minéral: #15 J procédé de production: orange rouille 1154 0#815 C: 3 g + HNO3 20 ml + HCl 5 ml / tremmoyen et assez page: 3 i I séchage sur plaque chauffante vif (ton rosé) orange rouille 1155 Ot 815 C: 3 g + HNO3 15 ml + HCl 10 mi i + clair (ton rosé) trempage: 3 j J séchage sur plaque chauffante orange rouille 1156 0#815 C: 3 g + HNO3 10 ml + HCl 15 mi f + clair (ton rosé) trempage: 3 0/ séchage sur plaque chauffante minéral: #15 / procédé de production: organe rouille (ton 1157 0# 815 C: 3 g + HNO3 20 ml + HCl 5 ml / tremrosé) + foncé que page: 3 j / séchage sur plaque chauffante / l'orange rouille irradié au rayonnement # à 64.7 Mrad moyen (ton rosé) minéral: #6 / procédé de production: orange rouille 1153 2 g + Na2CO3 2 g / 0#648 C = h à 648 C (ton rouge) J irradié au rayonnement W à 550.22 Mrad minéral: #6 / procédé de production: orange rouille 1159 250 g + HCl 1650 ml dans un bécher de 2000 ml foncé (ton rouge) ou amiante recouverte de HC1 dans un contenant en hauteur i trempage: 1 sem. 1 séchage sur plaque chauffante J formation de 2 couches de couleurs superposées J la couche en profondeur: 815 oC / 1 h minéraux: #6 + #98 I procédé de production; orange brique moyen 1160 2 g + 2 g / 704 C / 1 h minéraux: #6 + #98 / procédé de production: orange brique moyen 1161 2 g + 2 g / 704 C / 1 h / irradié au rayon (ton brun) nement # à 550.22 Mrad minéral: #5 / procédé de production: orange brûlé 1162 2 g poudre + HCl 20 ml i trempage: 2 sem. / (ton brun) irradié au rayonnement y à 5.7 Mrad / séchage sur bain de sable minéral: #5 / procédé de production: orange brûlé 1163 pierre recouverte de HC1 20 mi / trempage: sem. / irradié au rayonnement # à 5.7 Mrad / séchage sur bain de sable minéral: #57 / procédé de productIon: orange brûlé moyen 1164 poudre irradiée au rayonnement neutronique assez vif pendant 2,000 sec à 1012 neutrons I cm2 I sec: 2 g recouverts de 20 ml révélateur D19 de Kodak minéral: #67 i procédé de production: prange brûlé vif 1165 0#704 C + 4 h à 704 C: 1 g est saupoudré sur la partie arrondie d'une éprouvette en pyrex, chauffée à i'état de fusion avec une torche pxyacétylénique J le pigment y adhère et le tout est immédiatement ramené à l'état de fusion avec la torche / le refroidissement à l'air ambiant est immédiat / irradiation au rayonnement # à 9.88 Mrad minéraux: #77 + #5 J procédé de production: prange brûlé + 1166 2 g #27 + Na2CO3 2 g / 0#1037 C + 1:30 h à pâle que i 'orange 1037 C. *5 est chauffé 0#1037 OC: 50 g + HCl brûlé foncé 200 ml ou amiante recouverte de HCl / trempage: t sem. i séchage sur plaque chauffante. 1 g des 2 résultats pbtenus + 0.14061 g Mg0 / broyage minéraux: #27 + #5 i procédé de production: orange brûlé + 1167 2 g #27 + Na2CO3 2 g J 0#1037 oC + 1:30 h à påle que l'orange 1037 C. #5 est chauffé 0#1037 C: 50 g + HCl brûlé foncé 200 mi ou amiante recouverte de HC1 / trempage: 1 sem. J séchage sur plaque chauffante. 1 g des 2 résultats obtenus + K2CO3 0.28122 g / broyage minéraux: #27 + #5 / procédé de production: orange brûlé foncé 1168 2 g #27 + Na2CO3 2 g / 0#1037 C + 1:30 h à 1037 C. #5 est chauffé 0#1037 C: 50 g + HCl 200 ml ou amiante recouverte de HCl i trempage: 1 sem. I séchage sur plaque chauffante. 1 g des 2 résultats obtenus i broyage minéraux: #34 / procédé de production: orange brûlé 1169 1 g + 5 g pyrex / broyage manuel / chaufiton jaune) fage: 5 C par min de 0#1245 OC + maintien Fendant 1 h i refroidissement: 5 C par min jusqu'à l'air ambiant / le tout en atmosphère d'air naturel minéral: #57 f procédé de production: orange caramel 1170 5 g pierres + 13.74 g ciment Portland + 6.50 cc eau I malaxage manuel / moulage / durcissement f t 315 C/ refroidissement I irradiation au rayonnement # à 18.85 Mrad J # couleur des pierres # orange caramel 1171 5 g pierres + 13.74 g ciment Portland + [d'un ton 6.50 cc eau i malaxage manuel / moulage i différent) durcissement J 0# 704 oC J refroidissement J irradiation au rayonnement X à 18.85 Mrad I couleur des pierres minéral: *50 i procédé de production: orange caramel vif 1172 1 g + Na2CO3 1 g / broyés et répartis sur (ton rouge) minéral: #50 / procédé de production: orange caramel 1173 la partie arrondie d'une éprouvette en pyrex (reflet vert) est chauffée avec une torche oxyacétyiénique I puis, 5 g de galène est saupoudré sur la sur face en fusion i la galène y adhère et le tout est immédiatement ramené à l'état de fusion avec la torche / le refroidissement à l'air ambiant est immédiat minéral: #57 / procédé de production: orange moyen assez 1174 pierre irradiée au rayonnement électronique à vif (très léger ton 162,431 rad, puis à 164,800 rad, puis à ambré) 155,082 rad, puis pendant 4 h au rayonnement X à l'aide d'un appareil thérapeutique, compor tant 448 shots à toutes les 30 sec d'interval le pendant 1/10 de sec à 100 milliamper et iO kV à une distance de 40 pouces, puis au rayon nement électronique à 140,400 rad minéral: #50 i procédé de production: ocre orange moyen 1175 1 g poudre déposé sur une vitre mesurant 1" x 1" x 1/8" / 0#787 C / refroidissement lent au four minéral: #5 I procédé de production: orange (léger ton 1176 0# 1037 C: 50 g + HCl 200 ml ou amiante recouchamois) verte de HCl / trempage: 1 sem. / séchage sur plaque chauffante / 926 C / 1 h minéral: #67 / procédé de production: pierre enrobée de pâte / 871 C J 30 min / refroidissement / la pierre est dégagée de la pâte et rechauffée de 0#815 C à l'air libre / formation de cristaux sur la pierre: .30 g cristaux: orange beige clair 1177 + HNO3 20 mi + HCl 5 ml / séchage naturel / une fois asséchés, chauffage sur une plaque chauffante / couleur des cristaux un peu + accentué 1178 + HNOu 15 ml + HCl 10 mi / séchage naturel I une fois asséchés, chauffage sur une plaque # chauffante / couleur des cristaux # orange beige + påle 1179 + HNO3 10 ml + HCl 15 ml / séchage naturel / une fois asséchés, chauffage sur une plaque # chauffante / couleur des cristaux encore + pâle 1180 + HNOx 5 ml + HCl 20 ml I séchage naturel / une fois asséchés, chauffage sur une plaque chauffante / couleur des cristaux minéral: t5 J procédé de production: orange beige clair 1181 50 g + HCl 200 ml ou amiante recouverte de HCl et vif i J trempage: 1 sem. / séchage sur plaque chauf- fante: .50 g + Na2CO2 .50 g / broyage à orange beig un 1182 irradié au rayonnement électronique à 164,800 peu + accentué rad minéral: *15 J procédé de production: prange beige 1183 2 g + Na2CO3 2 g / 0# 815 C + 20 min à 815 C minéral: #67 / procédé de production: orange beige 1184 poudre finement broyée et chauffée de de 0#648 OC: .50 9 + HNO3 15 ml J trempage: 2 j J séchage sur plaque chauffante: .20 g t 50 cc résine de polyester transparente + 1% catalyseur / broyage manuel / moulage J dur cissement / irradié au rayonnement # à 5.7 Mrad minéral: #5 / procédé de production: orange beige moyen 1185 0't1148 C / irradié au rayonnement X à 614.20 Mrad minéraux: #5 + #98 J procédé de production: orange brun + pâle 1186 5 g #5 + H2SG4 100 ml / trempage: 2 sen. / que l'orange brun séchage sur plaque chauffante: 2 g + 2 g #98 / clair 704 C / 1 h / irradié au rayonnement élec tronique à 302,831 rad minéraux: #5 + t98 J procédé de production: orange brun clair 1187 5 g #5 + H2SC4 100 ml I trempage: 2 sem. 1 séchage sur plaque chauffante: 2 g + 2 g #98 J 704 C J 1 h minéral: #5 / procédé de production: orange brun clair 1188 50 g + HCl 200 ml ou amiante recouverte de HCl / trempage: 1 sem. / séchage sur plaque chauf fante: 3 g + Na2CO3 1 g / 0# 926 C minéral: #5 # procédé de production: orange brun + foncé 1189 3 g + HC1 25 ml J trempage: 5 j / séchage dans une étuve à 37 C: .50 g + I cc encre. d'im- primerie blanc transparent / broyage manuel / 1 impression sur papier blanc glacé J irradié au rayonnement y à 22.8 Mrad minéraux: #50 + #98 / procédé de production: orange brun 1190 1 g + 1 g + 6.50 g poudre de verre (spruce plne batch)./ .broyage manuel / dépôt sur une plaque de céramique biscuitée / chauffage dans un four de 0#1000 C en atmosphère normale / refroidissement lent au four / irradiation au rayonnement # à 9.88 Mrad minéral: *5 t procédé de production: orange brun 1191 50 g + HCl 200 ml ou amiante recouverte de HCi / trempage: 1 sem. / séchage sur plaque chauf fante: 3 g + Na2CO3 4 g / 982 C / 15 min minéral: #15 / procédé de production: prange brun 1192 0# 1054 C:3 g + HCl 25 ml / trempage: 3 j / séchage sur plaque chauffante minéral: #57 / procédé de production: orange brun 1193 pierre irradiée au rayonnement électronique à 162,431 rad, puis au rayonnement X à l'aide d'un appareil thérapeutique pendant 4 h, con, portant 448 shots à toutes les 30 sec d'inter- valle pendant 1/10 de sec à 100 milliamper at 70 kV à une distance de 40 pouces, puis au rayonnement électronique à 140,400 rad minéral: *5 I procédé de production: orange brun moyen 1994 50 g + HCl 200 ml ou amiante recouverte de HCl / trempage: 1 sem. / séchage sur plaque chauf fante: 3 g + Na2CO3 1 g / 0#982 C minéraux: #5 + #98 I procédé de production: orange brun moyen 1195 5 g #5 + HNO3 80 ml / trempage: 2 sem. ! séchage sur plaque chauffante: 2 g + 2 g #98 / 704 C / 1 h minéraux: *50 + #98 / procédé de production: orange brun moyen 1196 .45 g + .45 g J dépit t sur une vitre mesurant 1" x 1" x 1/8" / 0#871 C minéral: #5 / procédé de production: orange un peu + 1197 0#1037 OC: 50 g + MCl 200 mi ou amiante recoufoncé verte de HCl / trempage: 1 sem. f séchage sur plaque chauffante J 815 C / 1 h / irradié au rayonnement y à 550.22 Mrad minéraux: #5 + #98 / procédé de production: orange brun + pâle 1198 #5 0#1037 C: 50 g + HCl 200 ml ou amiante reque l'orange foncé couverte de HCl I trempage: 1 sem. / séchage sur plaque chauffante: 2 g + 2 g #98 / 815 OC J 1 h / irradié au rayonnement électronique à 302,831 rad minéral: #5 / procédé de production: 50 g + HCl 200 mi ou amiante recouverte de HCl / trempage: 1 sem. / séchage sur plaque Chauf- f ante: orange brun foncé 1199 3 g + Na2CO3 i g f 0#1037 OC # 1200 3 g + Na2CO3 1 g / 0# 1093 C # 1201 3 g + Na2CO3 4 g / 982 C / 30 min minéral: #15 I procédé de production: orange saumoné 1202 2 g + Na2CO3 2 g / # 815 0C' + 10 min à 815 C minérux: #5 + #98 / procédé de prodution: orange saumoné 1203 5 g #5 + H2SO4 100 ml i trempage: 2 sem. / foncé séchage sur plaque chauffante: 2 g + 2 g #98 i 704 C / 1 h / irradié au rayonnement # à 190.22 Mrad minéraux: #50 + #87 / procédé de production: orange rosé clair 1204 27.4 g ciment Portland + 13 cc eau + 5 g / jaune orangé / #87 intégrés à la masse de ciment Portland f rose orangé clair broyage manuel / moulage / durcissement / ajout à la surface du ciment séché de 3 g t50 / 0#926 C minéral: #5 / procédé de production: 50 g t MCî 200 ml ou amiante recouverte de HC-1 J trempage: 1 sem. I séchage sur plaque chauf fante: - 3 9 + Na2CO3 2 g: organge rosé clair 1205 0#648 C # orange rosé + foncé 1206 9#704 C et brun # # organge rosé - foncé 1207 0#760 C et + accentué # - 3 g + Na2CO3 4 g: orange rosé clair 1208 0#648 C # orange rosé + foncé 1209 0#704 C et accentué # orange (léger ton 1210 0#760 C rosé) + + foncé et accentué minéral: #5 / procédé de production: orange rosé + clair 1211 3 g + HNO3 5 ml + HC1 20 ml f trempage: 3 j J que l'orange rosé séchage sur plaque chauffante I irradié au rayonnement X à 190.22 Mrad minéral: #6 f procédé de production: orange rouge + 1212 2 g + Na2CO3 2 g / 0#648 C + 1 h a 648 C clair et vif que / irradié au rayonnement y à 190.22 Mrad l'orange rouge moyen minéral: #64 / procédé de production: orange rouge vif 1213 1 g + 5 g pyrex / broyage manuel / chaufavec moirage vert fage: 5 oC par min de 0#1245 C + maintien pomme I pendant 1 h I refroidissement: 5 C par min jusqu @ à l'air ambiant I le tout en atmosphère d'air naturel un peu + accentué 1214 irradié au rayonnement g à 9.88 Mrad et sombre minéral: #22 I procédé de production: orange rouge vif 1215 1 g + 5 g pyrex f broyage manuel i chauf- avec moirage vert fage: 5 C par min de 0#1245 C + maintien pomme i brun chocolat pendant 1 h i refroidissement: 5 C par min très foncé jusqu @ à l @ air ambiant / le tout en atmosphère d @ air naturel minéral: #5 f procédé de production: 50 g + HCl 200 ml ou amiante recouverte de HCl I trempage: 1 sem. / séchage sur plaque chauf- fante: - 2 g + Na2CO3 4 g: orange rouge vif / 1216 0#871 C vert turquoise très clair # # - 2 g + Na2CO3 3 g: orange rouge vif i 1217 0t815 C gris clair orange rouge vif / 1218 0#871 C vert turquoise clair # - 4 g + Na2CO3 4 g: orange rouge påle 1219 0#648 C (très léger ton violet) # orange rouge + 1220 p#704 C accentué (léger to violet) minéral: *57 / procédé de production: rose orangé 1221 6 g pierres + 13.74 g ciment Portland + 6.50 cc eau f malaxage manuel f moulage f durcissement / 0#1037 C / irradition au rayonnement # à 18,85 Mrad minéral: #15 / procédé de production: 2 g + Na2CO3 2 g: saumon 1222 0#537 C + 1 h à 537 C # saumon 1223 0#648 C + 1 h à 648 C minéral: #15 i procédé de production: saumon 1224 0# 537 C: 3 g + HNO3 25 ml /trempage: 3 j i séchage sur plaque chauffante minéral: *15 i procédé de production: saumon moyen 1225 871 OC I 1 h minéral: #5 / procédé de production: 5 g + HNOx 80 @ ml I trempage: 2 sem. / séchage sur plaque. chauffante / irradié au rayonnement # à: saumon moyen, in- 1226 190.22 Mrad tense et lumineux # saumon rosé orangé 1227 550.22 Mrad moyen minéraux: #15 + #68 / proédé de production: saumon prononcé 1228 1 g + 1 g / 982 C / 45 min minéral: #15 / procédé de production: saumon foncé 1229 0# 926 C: 3 g + HCl 25 ml / trempage: 3 j / séchage sur plaque chauffante minéral: #15 / procédé de production: saumon {ton brun) 1230 irradiée au rayonnement y à 287.3 Mrad minéral: #15 / procédé de production: saumon foncé (ton 1231 0# 815 OC; 3 g + HNO3 20 ml + HCl 5 ml / trembrun) page: 3 j / séchage sur plaque chauffante / irradié au rayonnement # à 424.7 Mrad minéral: #95 I procédé de production: a) rose vif (léger 1232 0# 1037 C:.30 g + H3PO4 100 mi i trempage: 4 ton violet) b) blanc ans / séchage sur plaque chauffante / couleur du a) liquide b) solide minéral: #95 I procédé de production: a) rose violet 1233 3 g + HNOs 80 ml / trempage: 2 sem. / séparamoyen I rouge moyen, tion du liquide et du solide i séchage sur lumineux b) rose plaque chauffante / couleur du a) liquide # b) solide # # le liquide est irradié au rayonnement gamma à: rose violet et 1234 64.7 Mrad rouge lumineux + pâles que le monyen à rose violet (ton 1235 424.7 Mrad brun) et roug brun + foncés minéraux: #5 + #98 / procédé de production: #5 0# 1037 C: 50 g + HCl 200 ml ou amiante recouverte de HCl / trempage: 1 sem. i séchage sur plaque chauffante: 1 g + Na2CO3 2 g + #98 1 g: rose nacré, à 1236 0#815 C éclat métallique rose nacré intense, 1237 0#871 C à éclat métallique à rose nacré + foncé, 1238 0#926 C à éclat métallique minéraux: #5 + #98 @ procédé de production: rose nacré, à éclat 1239 1 g ' + Na2CO3 2 g + i g / 01926 C métallique [différent de [i-haut] minéraux: #5 + #98 / procédé de production: #5 0# 1037 C:50 g + HCl 200 ml ou amiante recouverte de HCl / trempage: 1 sem. / séchage sur plaque chauffante: rose nacré i240 1 g + 1 g #98 i 0#926 C rose nacré (ton 1241 1 g + Na2CO3 2 g + 1 g #98 / 0#982 C brun), à éclat métallique # + accentué 1242 1 g + Na2CO3 2 g + 1 g #98 / 0#1037 C minéral: #89 i procédé de production: rose très, très 1243 deux masses indépendantes de 150 g de pâte de clair verre (sodalime) chacune sont collectées à l @état de fusion dans la fournaise (1200 C) sur 2 tiges de métal indépendantes i 2 g de sélénium est saupoudré à la surface d'une seu le face d'une des collectes, qui est recouver te par l'autre collecte i puis, les 2 surfaces emprisonnent le sélénium entre les 2 collectes de verre / le tout est réintroduit dans la fournaise et refusionné à 1200 OC / puis la collecte résultante est détachée des tiges minéraux: #15 + #80 / procédé de production: rose + påle que 1244 .50 g + .50 g / 0# 1037 C/ irradié au rayonnement # à 64.7 Mrad minéral: #95 / procédé de production: a) rose clair 1245 3 g + H2SO4 80 ml I trempage: 2 sem. / séparab) rose t aigu tion du liquide et du solide f séchage sur plaque chauffante / coleur du a) solide b) liquide minérai: #95 / procédé de produ-ction: rose I brun 1246 3 g + 20 ml solution de KCN (95% eau distillée + 5% KCN) / séchage naturel minéral: #15 / procédé de production: 0# 815 C: rose chamois + påle 1247 - irradié au rayannement # à 64.7 Mrad que rose chamois clair à rose chamois + in- 1248 - irradié au rayonnement électronique à tense et foncé que 302,831 rad rose chamois clair minéral: #103 / procédé de production: vieux rose moyen 1249 4 g + H2S04 20 mi i trempage: 24 h 1 séchage sur plaque chauffante # + accentué et foncé 1250 irradié au rayonnement # à 64.7 Mrad minéral: *103 I procédé de production: a) vieux rose pâle 1251 4 g + HNO3 20 ml J trempage: 24 h / séparation (léger ton orange du liquide et du solide í séchage sur plaque b) rouge vin de lie chauffante I couleur du ai solide b) liquide minéral: #5 J procédé de production: 50 g + HCl 200 mi ou amiante recouverte de HC1 J trempage: i sem. / séchage sur plaque chauf f ante: - 4 g + Na2CO3 4 g: vieux rose (ton 1252 0# 537 C beige et léger reflet violet) vieux rose (ton 1253 0# 593 C orangé rosé et léger reflet violet # vieux rose (ton 1254 - 4 g + Na2CO3 2 g / 0# 593 C beige rosé orangé et reflet violet) minéral: #43 J procédé de production: vieux rose (ton 1255 1 g + 1 cc peinture émail synthétique blanc brun) transparent pour l'auto J broyage manuel / ap plication sur une pièce de tôle à carosserie mesurant l" x 1" / irradié au rayonnement # à 57.4 Mrad minéral: #5 f procédé de production: 50 g + HCl 200 ml ou amiante recouverte de HCl / trempage: 1 sem. / séchage sur plaque chauf fante: -4 g + Na2CO3 3 g: vieux rose (ton 1256 0# 537 C gris et reflet rosé orangé) # + accentué 1257 0# 593 C # vieux rose (ton 1258 - 4 g + Na2CO3 2 g / 0# 537 C gris et reflet violet) vieux rose moyen 1259 - 4 g + Na2CO3 1 g ! 0# 648 C (ton gris et reflet orangé) minéral: #95 J procédé de production: rose très intense 1260 0# 1037 C: .30 g + H2S04 50 ml / trempage: (ton rouge) sem. / séchage sur plaque chauffante # beaucoup + accentué 1261 irradié au rayonnement X à 64.7 Mrad minèral: #6 / procédé de production: rose bourgogne 1262 250 g + HCl 1650 ml dans un bécher de 2000 ml (ton brun) ou amiante recouverte de HC dans un contenant en hauteur / trempage: 1 sem. I séchage sur plaque chauffante / formation de 2 couches de couleurs superposées / celle de surface: 815 C I I h minéral: #6 / procédé de production: roug vin de lie 1263 0#1093 C / irradié au rayonnement # à 555.92 (ton brun) prononcé Mrad minéral: *10 i procédé de production: rouge orangé 1264 2 g + HCl 20 ml / trempage: 3 j / séchage sur plaque chauffante minéral: #58 i procédé de production: 10 g + 10 g NaCl: rouge orangé vif 1265 0#537 C # + foncé 1266 0#704 C minéral: #6 / procédé de production: 250 g + HC1 1650 mi dans un bêcher de 2000 ml ou amiante recouverte de HCl dans un contenant en hauteur / trempage: 1 sem. i séchage sur plaque chauffante; formation de 2 couches de couleurs superposées: - la couche en profondeur: rouge bourgogne 1267 871 OC / 1 h clair # # + accentué 1268 926 C / 1 h genre rouge 1269 - la couche en surface: 926 C / 1 h bourgogne minéral: #6 I procédé de production: rouge bourgogne 1270 0# 1037 C:50 g + HCl 200 ml ou amiante recoufoncé verte de HCl / trempage: 1 sem. / séchage sur plaque chauffante minéral: *6 S procédé de production: rouge bourgogne 1271 0?1037 C: 50 g + HCl 200 mi ou amiante recoufoncé tendant vers verte de HCl I trempage: 1 sem. / séchage ie brun roux) immédiat sur plaque chauffante minéral: #6 / procédé de production: rouge bourgogne + 1272 0# 1037 C/ irradié au rayonnement # à intense et foncé que 550.22 Mrad rouge bourgogne foncé minéral: #6 t procédé de production: rouge bourgogne + 1273 0# 1037 C: 50 g + HCl 200 ml ou amiante recou-] foncé et brun que verte de HCl / trempage: 1 sem. i séchage sur le rouge bourgogne plaque chauffante / irradié au rayonnement # foncé à 550.22 Mrad minéral: 96 I procédé de production: rouge bourgogne + 1274 0# 1037 C: 50 g + HC1 200 ml ou amiante recou- foncé et brun que verte de HCl / séchage immédiat sur plaque le rouge bourgogne chauffante / irradié au rayonnement X à foncé @tendant encore 550.22 Mrad vers le brun roux] minéral: #6 i procédé de production: rouge brun foncé 1275 250 g + HCl 1650 ml dans un bécher de 2000 ml ou amiante recouverte de HCl dans un contenant en hauteur / trempage: 1 sem. / séchage sur plaque chauffante / formation de 2 couches de couleurs superposées i celle de surface est | chauffée à 815 oC f 1 h # un peu + clair 1276 irradié au rayonnement électronique à 162,431 rad minéral: #81 i procédé de production: rouge brun foncé 1277 1 g + 5 g pyrex f broyage manuel / chauf (ton purpurin) fage: 5 C par min de 0#1245 C + maintien pendant 1 h f refroidissement: 5 C par min jusqu'à l'air ambiant f le tout en atmosphère d'air naturel # + foncé 1278 irradié au rayonnement # à 9.88 Mrad minéral: #6 / procédé de production: rouge (léger ton 1279 250 g + MCl 1650 ml dans un bêcher de 2000 ml orangé) + foncé ou amiante recouverte de HCl dans un contenant et brun que le en hauteur f trempage: 1 sem. f séchage sur rouge brun foncé plaque chauffante / formation de 2 couches de (léger ton orangé) couleurs superposées I celle de surface est chauffée à 815 C / 1 h / irradié au rayonne ment W à 550.22 Mrad minéral: #43 / procédé de production: beige rosé + accen- 1280 1 g + 5 g pyrex / broyage manuel J chauffatué que le beige ge: 5 C par min de 0#1245 C + maintien penrosé très clair dant I h i refroidissement: S C par min jus qu'à l'air ambiant / le tout en atmosphère d'air naturel J irradié au rayonnement W à 7.41 Mrad minéral: #15 /procédé de production: 5 g + 27.4 q ciment Portland + 13 cc eau i broyage manuel J moulage f durcissement: beige rosé clair 1281 0#815 C # beige rosé orangé 1282 0#926 C foncé minéral: #15 / procédé de production: beige rosé accentué 1283 irradié au rayonnement y à 201.6 Mrad minéraux: #15 + #5 / procédé de production: beige rosé intense 1284 1 g + 1 g / 1093 C / 45 min minéral: #43 / procédé de production: beige (ton rosé 1285 1 g + 5 g pyrex / broyage manuel / chauffa violet accentué) ge: 5 C par min de 0#1245 OC + maintien pen dant i h / refroidissement: 5 C par min jus qu'à l'air ambiant / le tout en atmosphère d'air naturel / irradié au rayonnement # à 9.88 Mrad minéraux: #5 + #16 / procéde de production: beige clair (ton 1286 #5 50 g + HCl 200 ml ou amiante recouverte de rosé violet) HCl i trempage: 1 sem. / séchage sur plaque chauffante: .50 g + .50 g #16 / 1037 C / 1 h minéral: t15 f procédé de production: beige rosé orangé 1287 2 g + Na2CO3 2 g / 0# 815 C + 55 min à 815 C moyen / irradié au rayonnement y à 424.7 Mrad minéral: #15 / procédé de production: beige rosé intense 1288 0# 760 C: 3 g + HNO3 25 ml / trempage: 3 j / séchage sur plaque chauffante: w0 g + 50 cc résine de polyester transparente + 1% catalyseur / broyage manuel / moulage / durcissement / irradié au rayonnement # à 5.7 Mrad minéral: *5 I procédé de production: 50 g + HCl 200 ml ou amiante recouverte de HCl i trempage: 1 sem. / séchage sur plaque chauf f ante: - 4 g + Na2CO3 3 g: beige rosé orangé 1289 0# 648 C foncé # + foncé # 1290 0# 704 C # + clair # 1291 0# 760 C # encore + clair 1292 0# 815 C # beige très foncé 1293 - 3 g + Na2CO3 2 g / 0# 815 C (ton rosé orangé) # - 4 g + Na2CO3 3 g: beige rosé orangé 1294 0# 871 C p@le / vert turquoise pâle # beige rosé orangé 1295 0# 926 C / vert turquoise + accentué minéral: #15 ! procédé de production: irradiée au rayonnement: beige rosé (ton 1296 électronique à 302,831 rad brun) + foncé que le beige rosé # beige rosé accentué 1297 # à 247.6 Mrad (ton brun) minéral: #67 / procédé de production: beige (léger ton 1298 poudre finement broyée et chauffée 01482 OC: bleu) .50 g + HNO3 15 ml / trempage: 2 j / séchange sur plaque chauffante minéral: #15 J procédé de production: beige vert 1299 3 g + HCl 15 mi + HNO3 10 ml J trempage: 4-5 j / séchage sur plaque chauffante # # 1300 3 g + HCl 10 ml + 15 ml eau / trempage: 4-5 j / séchage sur plaque chauffante minéraux: #5 + #16 / procédé de production: chamois + foncé 1301 .50 g + .50 g / irradié au rayonnement # à que le chamois clair 614.204 Mrad minéraux: #5 + #18 * procédé de production: #5 est chauffé 0# 1037 C: chamois clair i302 1 g + .5d g #18 / broyage # + clair # 1303 1 g + 1 g #18 / broyage # chamois très clair 1304 1 g + 1.50 g #18 / broyage minéraux:#5 +#16 +#98 / procédé de production: chamois 1305 .50 g + .50 g + .50 g / 926 C / 1 h minéraux: #5 + #93 / procédé de production: chamois 1306 .50 g + .50 g / 926 C / 1 h minéraux: *5 + #93 / procédé de production: chamois 1307 50 g #5 + HCl 200 ml ou amiante recouverte de HCl / trempage: 1 sem. / séchage sur plaque chauffante: .50 g + .50 g #93 / 926 C / 1 h minéraux: #5 + #98 J procédé de production: chamois 1308 5 g #5 + HC1 200 ml ou amiante recouverte de HCl / trempage: 1 sem. / séchage sur plaque chauffante: .50 g + .50 g #98 / 871 C / 1 h minéraux: #5 + #98 / procédé de production: #5 0#1037 C: 50 g + HCl 200 ml ou amiante recouverte de HCl t trempage: 1 sem. J séchage sur plaque chauffante: chamois 1309 2 g + 2 g #98 / 537 C / 1 h # 1310 2 g + 6 g #98 / 704 C / 1 h minéraux: *5 + #16 / procédé do production: chamois 1311 1 5 50 g + HCl 200 ml ou amiante recouverte de HCi J trempage: 1 sem. J séchage sur plaque chauffante: .50 g + .50 g #16 ! 926 C / 1 h minéral: #5 / procédé de production: chamois 1312 0#648 C # + accentué 1313 0#704 C # encore + accentué 1314 0#760 C minéral: #15 J procédé de production: chamois 1315 0# 982 OC: 3 g + HNO3 25 ml / trempage: 3 j i # séchage sur plaque chauffante # + foncé # 1316 0# 1037 C: 3 g + HNO3 25 ml / trempage: 3 j / | séchage sur plaque chauffante # encore + foncé 1317 0# 1054 C: 3 g + HNO3 25 ml / trempage: 3 j / séchage sur plaque chauffante minéral: #5 / procédé de production: chamois + foncé 1318 2 g + Na2CO3 2 g / 0# 871 C + 1 h à 871 C que le chamois minéral: #5 1 procédé de production: chamois moyen 1319 0# 1037 C: 50 g + HCl 200 ml ou amiante recou # verte de HCl / trempage: 1 sem. / séchage sur # plaque chauffante: 1 g + 6.50 g poudre de verre ispruce pine batch) 1 broyage manuel / dépôt sur une plaque de céramique biscuitée / chauffage dans un four de 0#1000 C en atmos phère normale / refroidissement lent au four # + foncé 1320 irradié au rayonnement y à 9.83 Mrad minéral: #5 / procédé de production: chamois très clair 1321 2 g + Na2CO3 2 g / 0# 1037 C + 1 h à 1037 C (léger ton orangé) minéral: #5 / procédé de production: 2 g t Na2CO3 2 g i O-t 1037 C + 1 h à 1037 C J irradié au rayonnement: chamois (léger ton 1322 y à 190.22 Mrad orangé) + foncé que le chamois orangé clair # chamois ;'léger ton 1323 électronique à 162,431 rad orangé) + foncé que le chamois orangé très clair minéral: *5 / procédé de production: chamois orangé 1324 2 g + Na2C)3 2 g I 0#760 C + 1 h à 760 C clair / irradié au rayonnment électronique à 302,831 rad minéral: t5 / procédé de production: 50 g + HC1 20u ml ou amiante recouverte de HCl / trempage: 1 sem. / séchage sur plaque chauf fante: I g + Na2CO3 4 g: chamois orangé 1325 0#648 OC clair # # + orangé et 1326 0#704 C accentué minéral: #5 I procédé de production: chamois orangé 1327 2 g + Na2CO3 2 g I 0#760 C + 1 h à 760 C clair minéral: *5 / procédé de production: chamois clair 1328 0# 1037 C/ irradié au rayonnement y à (ton orangé très 254.20 Mrad accentué) minéral: *5 J procédé de production: chamois orangé 1329 50 g + HCl 200 mi ou amiante recouverte de clair HCl / trempage: